(57)【特許請求の範囲】
【請求項１】
基材フィルム上に少なくとも多色印刷層を積層してなる転写シートを用い、（Ａ）該印刷層上に活性剤を塗布し、該印刷層の少なくとも一部を軟化させる工程、（Ｂ）該転写シートを第１圧胴とブランケット胴との間で加圧し、軟化した該印刷層を連続的にブランケット上に写しとる工程、及び（Ｃ）押圧手段により被印刷物をブランケット上に押圧して、前記工程（Ｂ）によりブランケット上に写しとられた該印刷層を被印刷物上に連続的に写しとって被印刷物に加飾を施す工程を含むことを特徴とするオフセット印刷方法。
【請求項２】
前記被印刷物がシート状又はフィルム状であり、前記押圧手段が第２圧胴によるものであり、前記（Ｃ）工程において、被印刷物をブランケット胴と第２圧胴との間で加圧し、軟化した前記印刷層を連続的に被印刷物上に写しとる請求項１に記載のオフセット印刷方法。
【請求項３】
前記印刷層が、ビヒクルとしてセルロース系樹脂を含有するインキより形成されてなる請求項１又は２に記載のオフセット印刷方法。
【請求項４】
前記活性剤が、フタル酸エステル１〜２０質量％、アルコール類６０〜９０質量％、フタル酸エステルを除くエステル類０〜２０質量％、及びケトン類１〜２０質量％を含有する請求項１〜３のいずれかに記載のオフセット印刷方法。
【請求項５】
上記（Ａ）〜（Ｃ）工程に加え、さらに（Ｄ）転写された前記印刷層上に、保護膜を形成する工程を含む請求項１〜４のいずれかに記載のオフセット印刷方法。
【請求項６】
前記基材フィルムが、ポリオレフィン樹脂及びポリエステル樹脂から選択される１種以上を用いて形成されてなる請求項１〜５のいずれかに記載のオフセット印刷方法。
【請求項７】
請求項１〜６のいずれかに記載のオフセット印刷方法を用いることを特徴とする加飾成形品の製造方法。
【発明の詳細な説明】
【技術分野】
【０００１】
本発明は、オフセット印刷方法及び加飾成形品の製造方法に関する。
【背景技術】
【０００２】
従来、連続的に被印刷物上に印刷模様を形成する方法としてオフセット印刷法が知られている。一般にオフセット印刷法においては、原版である平版の親水層に水、親油層にインキを順次塗布し、親油層に残されたインキを軟質のブランケットを押し付けることでブランケット上に転写し、さらに、このブランケットを被印刷物上の表面に押し付けることにより、ブランケット上に転写されているインキを被印刷物の表面に接触させて印刷を行う（例えば、特許文献１参照）。
【０００３】
しかしながら、これら従来のオフセット印刷法により多色印刷模様を形成する場合には、異なる色のインキ毎に、前記印刷工程を繰り返す必要があるため、作業工程が増えて繁雑になり生産性に劣る、あるいは、各色ごとにオフセット印刷機を設ける必要があるため、イニシャルコストが高くなったり、広い敷地面積が必要となるなどの問題がある。また、色ズレなく高品質の多色印刷を行うためには、各色の印刷工程において印刷位置を正確に合わせる必要があり、印刷精度が不安定であるという問題がある。
【先行技術文献】
【特許文献】
【０００４】
【特許文献１】特開２０００−１２７６４０
【発明の概要】
【発明が解決しようとする課題】
【０００５】
そこで、本発明は、被印刷物上に、コンパクトな印刷装置を用いて少ない工程で多色印刷を施すことができ、かつ、印刷精度が安定したオフセット印刷方法を提供することを目的とする。
【課題を解決するための手段】
【０００６】
本発明者らは、前記課題を解決するために鋭意研究を重ねた結果、基材フィルム上に少なくとも多色印刷層を積層してなる転写シートより該印刷層をブランケット上に転写し、被印刷物をこのブランケット上に押圧し、該印刷層を写しとるオフセット印刷方法により、上記課題を解決し得ることを見出した。
すなわち、本発明は、
１．基材フィルム上に少なくとも多色印刷層を積層してなる転写シートを用い、（Ａ）該印刷層上に活性剤を塗布し、該印刷層の少なくとも一部を軟化させる工程、（Ｂ）該転写シートを第１圧胴とブランケット胴との間で加圧し、軟化した該印刷層を連続的にブランケット上に写しとる工程、及び（Ｃ）押圧手段により被印刷物をブランケット上に押圧して、前記工程（Ｂ）によりブランケット上に写しとられた該印刷層を被印刷物上に連続的に写しとって被印刷物に加飾を施す工程を含むことを特徴とするオフセット印刷方法、
２．前記被印刷物がシート状又はフィルム状であり、前記押圧手段が第２圧胴によるものであり、前記（Ｃ）工程において、被印刷物をブランケット胴と第２圧胴との間で加圧し、軟化した前記印刷層を連続的に被印刷物上に写しとる上記１に記載のオフセット印刷方法。
３．前記印刷層が、ビヒクルとしてセルロース系樹脂を含有するインキより形成されてなる上記１又は２に記載のオフセット印刷方法、
４．前記活性剤が、フタル酸エステル１〜２０質量％、アルコール類６０〜９０質量％、フタル酸エステルを除くエステル類０〜２０質量％、及びケトン類１〜２０質量％を含有する上記１〜３のいずれかに記載のオフセット印刷方法、
５．上記（Ａ）〜（Ｃ）工程に加え、さらに（Ｄ）転写された前記印刷層上に、保護膜を形成する工程を含む上記１〜４のいずれかに記載のオフセット印刷方法、
６．前記基材フィルムが、ポリオレフィン樹脂及びポリエステル樹脂から選択される１種以上を用いて形成されてなる上記１〜５のいずれかに記載のオフセット印刷方法、及び
７．上記１〜６のいずれかに記載のオフセット印刷方法を用いることを特徴とする加飾成形品の製造方法、を提供するものである。
【発明の効果】
【０００７】
本発明のオフセット印刷方法によれば、被印刷物上に、コンパクトな印刷装置を用いて少ない工程で多色印刷を施すことができ、かつ、印刷精度が安定したオフセット印刷が可能となる。
【図面の簡単な説明】
【０００８】
【図１】本発明で用いる転写シートの構成の一例を示す概略断面図である。
【図２】転写シートの印刷層上に活性剤を塗布し、該印刷層の少なくとも一部を軟化させる工程を示す模式図である。
【図３】転写シートを第１圧胴とブランケット胴との間で加圧し、軟化した印刷層を連続的にブランケット上に写しとる工程を示す模式図である。
【図４】押圧手段により被印刷物をブランケット上に押圧して、軟化した印刷層を被印刷物上に連続的に写しとって加飾を施す工程を示す模式図である。
【図５】本発明のオフセット印刷方法の一例の概略を示す模式図である。
【発明を実施するための形態】
【０００９】
［印刷方法］
本発明のオフセット印刷方法は、基材フィルム上に少なくとも印刷層を積層してなる転写シートを用い、（Ａ）印刷層上に活性剤を塗布し、該印刷層の少なくとも一部を軟化させる工程、（Ｂ）該転写シートを第１圧胴とブランケット胴との間で加圧し、軟化した印刷層を連続的にブランケット上に写しとる工程、及び（Ｃ）押圧手段により被印刷物をブランケット上に押圧して、前記工程（Ｂ）によりブランケット上に写しとられた印刷層を被印刷物上に連続的に写しとって被印刷物に加飾を施す工程を含むことを特徴とする。
尚、本発明のオフセット印刷方法は、枚葉方式であっても巻取方式であってもよい。
【００１０】
＜工程（Ａ）＞
工程（Ａ）は、図２及び５に示すように、転写シート１０（図２（Ａ−１）参照）の印刷層２上に活性剤３を塗布し（図２（Ａ−２）参照）、必要に応じてスムージングロールで該活性剤の塗布面を均一にし、印刷層２の少なくとも一部を溶解乃至膨潤して活性化させ、軟化した印刷層４とする工程（図２（Ａ−３）参照）である。
活性剤３の塗布は、スプレーコート法、ミヤバーコート法、グラビアコート法等により好ましく行われる。活性剤３の塗布量は、通常１〜５０ｇ／ｍ2であり、好ましくは３〜３０ｇ／ｍ2であり、さらに好ましくは１０〜２０ｇ／ｍ2である。
本工程の具体例としては、転写シート１０を印刷層２側が上を向くように供給して、活性剤３を噴霧乃至塗布する方法や、図５に示すように、転写シート１０を印刷層２側が活性剤供給ロール２４側を向くように、活性剤供給ロール２４と第３圧胴２３間に供給して塗布する方法が挙げられる。
【００１１】
また、印刷層２上に活性剤３を塗布した後、該活性剤３が印刷層２にしみ込み、インキを軟化させる前に、塗布面に対してスムージングロール（図示せず）をあてて、該活性剤３の表面を均一にすることが好ましい。スムージングロールを採用することで、塗布した活性剤３の塗布面が均一なものとなり、被印刷物６に優れた意匠性（透明感）や、意匠再現性を付与することができる。本発明において、印刷層２上に塗布した活性剤３が印刷層２にしみ込み、インキを再溶解させて軟化した印刷層４を形成するまでの時間は、通常５秒〜３分程度である。
【００１２】
スムージングロールは、鏡面状又は溝状の版を表面に有するロールであり、転写シート１０の進行方向に対して順回転又は反回転させながら、鏡面状又は溝状の版を活性剤３の塗布面にあてることで、該塗布面を均一にするものである。スムージングロールの表面に溝状の版を有する場合、溝の深さは基材フィルム１の材質や、活性剤３の塗布量や塗布面の状態などにより適宜設定することができるが、通常１０〜３００μｍが好ましく、２０〜２００μｍがより好ましく、溝は一本であっても複数本あってもよい。スムージングロールは、活性剤３の塗装面を均一にする観点から、活性剤３の塗装面に対して水平にあてることが好ましく、転写シート１０の幅方向に揺動していることが好ましい。揺動させる速度は、通常１〜２０ｍｍ／秒程度であり、１〜１０ｍｍ／秒が好ましく、２〜７ｍｍ／秒がより好ましい。また、上記のスムージングロールの内径、回転数などは、基材フィルム１の材質や、活性剤３の塗布量や塗布面の状態などにより適宜設定すればよい。
【００１３】
活性剤３は、転写シート１０における転写用の印刷層２の少なくとも一部を溶解乃至膨潤させて軟化させる機能を有するものであり、そのためにはある程度の時間を要する。一方、被印刷物の被印刷面に印刷層を転写させる工程が完了するまでに揮発してしまうことがないようにすることが肝要である。従って、多種多様な使用状況において最適な条件で被印刷物に印刷層を転写するためには、活性剤３の組成及び塗布量、スムージングロールの使用条件を適宜調整することが重要である。
【００１４】
＜工程（Ｂ）＞
工程（Ｂ）は、図３及び５に示すように、転写シート１０を第１圧胴２１とブランケット胴２０との間で加圧し、軟化した印刷層４を連続的にブランケット５上に写しとる工程である。
ブランケット胴２０に巻きつけられるブランケット５としては、その表面に一時的に軟化した印刷層４を保持しうる柔軟で弾性のある部材であれば特に限定されないが、シリコーンゴム製、ウレタンゴム製、ニトリルゴム製、ブタジエンゴム製、フッ素ゴム製、エチレンプロピレンゴム製、クロロプレンゴム製、アクリルゴム製、ブチルゴム製、天然ゴム製などの、従来よりオフセット印刷で用いられている各種ゴムブランケットが使用できる。
工程（Ｂ）では、従来のオフセット印刷法において平版原版上に塗布されたインキをブランケット上に写しとるところ、この平版原版に代えて、上記工程（Ａ）で得られた基材フィルム１上に軟化した印刷層４を有する転写シート１０を用いる。
【００１５】
＜工程（Ｃ）＞
工程（Ｃ）は、図４に示すように、押圧手段により被印刷物６をブランケット５上に押圧して、軟化した印刷層４を被印刷物６上に連続的に写しとって加飾を施す工程である。
押圧手段は、被印刷物６の形状等に応じて選択することができ、被印刷物６を連続的に押圧し得る方法を適宜選択することができる。被印刷物６が立体形状を有する場合には、押圧手段としてはロボットアーム等を用いることができるが、被印刷物６がシート状又はフィルム状である場合には、平板状の部材を用いて、被印刷物６をブランケット胴２０と平板状の部材との間で加圧したり、図５に示すように第２圧胴２２を用い、被印刷物６をブランケット胴２０と第２圧胴２２との間で加圧したりして軟化した印刷層４を連続的に被印刷物６上に写しとる方法が好ましい。
工程（Ｃ）は、従来のオフセット印刷法においてブランケットから被印刷物へ印刷層を写しとる工程と同様にして行うことができる。
上記工程（Ｂ）及び工程（Ｃ）は、巻取方式の場合には同時に並行して行われることが好ましい。
【００１６】
＜工程（Ｄ）＞
本発明のオフセット印刷方法においては、上記工程（Ａ）〜（Ｃ）に加えて、さらに（Ｄ）転写された印刷層上に、保護膜を形成する工程を追加してもよい。
当該工程（Ｄ）においては、前記工程（Ｃ）にて被印刷物の被転写面に転写された印刷層に対し、表面強度向上、表面保護、表面艶調整などのために必要に応じ塗装を施し、透明保護膜を形成する。この透明保護膜としては、例えば熱可塑性樹脂、熱硬化性樹脂、紫外線硬化性樹脂など、具体的にはウレタン系樹脂、エポキシ樹脂、アクリル系樹脂、フッ素系樹脂、ケイ素系樹脂などが用いられる。塗装方法としては、スプレー塗装、静電塗装、刷毛塗り、浸漬塗装、など公知の方法を用いることができる。
【００１７】
［転写シート］
本発明の転写印刷方法において用いられる転写シートは、基材フィルム１上に少なくとも印刷層２を積層してなり、活性剤３を用いて印刷層２の少なくとも一部を、溶解乃至膨潤させ、軟化させた後、転写印刷によって被印刷物６上に、軟化した印刷層４を転写することで、被印刷物６の加飾を行うことができる。
図１は、本発明において用いられる転写シート１０の構成の一例を示す概略断面図である。転写シート１０は、基材フィルム１上に、グラビア印刷等により、複数の絵柄層からなる印刷層２が設けられている。
【００１８】
［基材フィルム］
基材フィルム１としては、通常印刷シートとして使用されるものであれば特に制限はないが、水不溶性のものが好ましく、一般には、プラスチックフィルムを好適に用いることができる。プラスチックとしては、各種の合成樹脂からなるものが挙げられる。合成樹脂としては、ポリエチレン、ポリプロピレン、ポリメチルペンテン、オレフィン系熱可塑性エラストマー等のポリオレフィン樹脂；ポリ塩化ビニル、ポリ塩化ビニリデン、エチレン−ビニルアルコール共重合体等のビニル系樹脂；ポリエチレンテレフタレート、ポリブチレンテレフタレート、ポリエチレンナフタレート、ポリエステル系熱可塑性エラストマー等のポリエステル樹脂；ポリ（メタ）アクリル酸メチル、ポリ（メタ）アクリル酸エチル、ポリ（メタ）アクリル酸ブチル等のアクリル樹脂；ナイロン６又はナイロン６６等で代表されるポリアミド樹脂；三酢酸セルロース樹脂；セロファン；ポリスチレン；ポリカーボネート樹脂；ポリアリレート樹脂等が挙げられる。
これらのうち、コスト、機械的強度等の観点から、ポリオレフィン樹脂及びポリエステル樹脂が好ましく用いられ、延伸ポリプロピレンやポリエチレンテレフタレートが、ハンドリング性やコストの観点から特に好ましい。
【００１９】
基材フィルム１の厚さは特に限定されないが、１０〜４００μｍの範囲が好適である。１０μｍ以上であると、膜の均一性が良好で、かつ生産安定性が高い。一方、４００μｍ以下であると、膜の剛性が高くなりすぎず、かつ印刷適性に優れる。以上の観点から、基材フィルム１の厚さは、２０〜２００μｍの範囲がより好ましい。
また、基材フィルム１に用いられる合成樹脂には、必要に応じて、添加剤が配合されてもよい。添加剤としては、例えば、充填剤、難燃剤、酸化防止剤、滑剤、発泡剤、紫外線吸収剤、光安定剤などが挙げられる。
基材フィルム１は、印刷層２との剥離性の観点から、印刷層２側の面に離型層や剥離層を設けてもよい。
【００２０】
［印刷層］
転写シート１０は、転写用の印刷層２を有し、該印刷層２を形成するためのインキとしては、従来公知のものを適宜選択して用いることができる。
インキに含有される顔料としては、例えばチタン白、アンチモン白、鉛白、鉄黒、黄鉛、チタンイエロー、朱、カドミウムレッド、群青、コバルトブルー、パール顔料、アルミペースト等のシルバー顔料などの無機顔料；カーボブラック（墨インキ）、ベンジジンイエロー、イソインドリノンイエロー、ポリアゾレッド、キナクリドンレッド、インダスレンブルー、フタロシアニンブルー等の有機顔料を用いることができる。
【００２１】
また、インキに含有されるビヒクルとしては特に制限はなく、例えば、アマニ油、大豆油、合成乾性油等の各種の油脂類；ロジン、硬化ロジン、ロジンエステル、重合ロジン等の天然樹脂；フェノール樹脂、ロジン変性フェノール樹脂、マレイン酸樹脂、アルキッド樹脂、石油樹脂、ビニル系樹脂、アクリル系樹脂、ポリアミド系樹脂、エポキシ系樹脂、アミノアルキッド樹脂、フッ素樹脂等の合成樹脂；ニトロセルロース、セルロースアセテートブチレート樹脂、エチルセルロース等のセルロース系樹脂；塩化ゴム、環化ゴム等のゴム誘導体；その他カゼイン、デキストリン、ゼイン等を挙げることができる。これらのうち、ブランケットへの転写性の観点から、セルロース系樹脂を用いることが好ましい。
セルロース系樹脂の重量平均分子量は、１０万以上が好ましく、３０万〜６００万がより好ましく、５０万〜２００万が最も好ましい。
【００２２】
また、インキには、紫外線吸収剤や光安定剤を添加することが好ましく、被転写体に転写される印刷層の耐候性を高めることができる。
紫外線吸収剤としては、例えばベンゾトリアゾール、ベンゾフェノン、サリチル酸エステル等の有機系化合物や、粒径０．２μｍ以下の微粒子状の酸化亜鉛、酸化セリウム等の無機質系化合物が挙げられ、また、光安定剤としては、例えばビス−（２，２，６，６−テトラメチル−４−ピペリジニル）セバケート等のヒンダードアミン系ラジカル捕捉剤、ピペリジン系ラジカル捕捉剤等のラジカル捕捉剤などを挙げることができる。
なお、これら紫外線吸収剤や光安定剤の含有量は、それぞれインキ全量基準で０．５〜１０質量％程度である。
【００２３】
インキに含有される溶剤としては、特に制限はなく、脂肪族炭化水素類、芳香族炭化水素類、ハロゲン化炭化水素類、アルコール類、ケトン類、エーテル類、酢酸エステル類、エステル類、セロソルブ、ニトロ炭化水素類、ニトリル類、アミン類、その他アセタール類、酸類、フラン類等が挙げられる。これらのうち、環境等を考慮すると、ベンゼン、トルエン、キシレン等の芳香族炭化水素は用いないことが好ましく、酢酸エチル、酢酸プロピル、酢酸ブチル、セロソルブ、シクロヘキサノン、エチルアルコール、イソプロピルアルコール、イソブチルアルコール、メチルエチルケトン、メチルイソブチルケトン、プロピレングリコール・モノ・ブチルエーテル、及びプロピレングリコールなどを用いることが、活性剤との溶解性等の観点から好ましい。なお、これらの溶剤は１種を単独で、又は２種以上を混合して使用することができる。
【００２４】
印刷層２を形成する方法としては特に限定されないが、例えばオフセット印刷、シルクスクリーン印刷、インクジェット印刷、グラビア印刷などによって形成することができる。
基材フィルム１の一方の面に、グラビア印刷などにより印刷層２が形成される。多色の印刷層２を形成する場合には、絵柄層を２層以上設けることで印刷層２を形成することができる。この重ね刷りにおいては、例えばカラー写真などを印刷する場合、絵柄層を３〜７層設けることが一般的である。４色刷りでは、例えばＣ（シアン）、Ｍ（マゼンタ）、Ｙ（イエロー）及びＫ（黒）が一般に用いられる。従来のオフセット印刷においては、多色刷りをする場合には色の数に応じて、原版からブランケットへの印刷層の転写工程、及びブランケットから被印刷物上への印刷層の転写工程を繰り返す必要があるところ、印刷層が複数の絵柄層からなる転写シートを用いる場合、色の数が多い場合であっても、上記一連の工程を繰り返す必要が無いため、印刷装置がコンパクトになり、印刷工程が大幅に短縮でき、また、色ズレが生じないため、実用上極めて有用である。
【００２５】
印刷層２を構成する各絵柄層の厚さには特に制限はないが、通常０．１〜１０μｍ程度、好ましくは０．５〜５μｍである。
また、各絵柄層を形成する際のインキの塗布量は、各絵柄層の厚みが上記の範囲内にあれば特に制限はなく、０．５〜１．５ｇ／ｍ2であることが好ましく、０．７〜１．４ｇ／ｍ2であることがより好ましい。
【００２６】
［活性剤］
活性剤は、転写シート１０の印刷層２に塗布することで、適度に印刷層２の少なくとも一部を溶解乃至膨潤して軟化させる（活性化させる）ものであり、ブランケットや被印刷物に印刷物が転写されるまでその状態を維持させることができるものである。
本発明で用いる活性剤としては、印刷層２の少なくとも一部を溶解乃至膨潤して軟化させるようなものであれば使用できるが、例えばエステル類、アルコール類、ケトン類などの溶剤を使用することができ、特に、フタル酸エステル１〜２０質量％、アルコール類６０〜９０質量％、及びケトン類１〜２０質量％を含有するものが好ましく用いられる。
【００２７】
本発明で用いる活性剤は、可塑剤としてフタル酸エステルを含有することが好ましい。可塑剤は、印刷層のインキを軟化させる機能を活性剤に付与するためのものである。
フタル酸エステルとしては、フタル酸ジメチル、フタル酸ジブチル、フタル酸ジオクチル、フタル酸ジイソオクチルなどのフタル酸ジエステルが好ましく挙げられる。これらのうちフタル酸ジメチル及びフタル酸ジブチルがより好ましく、なかでもフタル酸ジメチルが活性状態を安定化させるのとともに、適度に他の溶剤とともに蒸発する点から好ましい。
【００２８】
アルコール類としては、エチルアルコール（沸点７８℃）、イソプロピルアルコール（沸点８２℃）、ｔｅｒｔ−ブチルアルコール（沸点８４℃）、ｎ−プロピルアルコール（沸点９７℃）、２−ブチルアルコール（沸点９９℃）などの沸点７０〜１００℃の低沸点アルコール、イソブチルアルコール（沸点１０８℃）、ｎ−ブチルアルコール（沸点１１７℃）などの沸点１００超〜１３０℃の高沸点アルコールなどが挙げられ、これらを単独で、又は２種以上を組み合わせて用いることができる。これらのうちイソプロピルアルコール、及びイソブチルアルコールが好ましい。また、低沸点アルコールと高沸点アルコールとを併用することが好ましく、特にイソプロピルアルコールとイソブチルアルコールとの組み合わせが好ましく、また、その配合の質量比は１：７〜１：１が好ましく、１：７〜１：２がより好ましい。
【００２９】
また、ケトン類としては、メチルエチルケトン（沸点８０℃）、メチルイソブチルケトン（沸点１１６℃）、ジブチルケトン（沸点１８７℃）、及びジイソブチルケトン（沸点１６８℃）などの沸点２００℃以下のものが好ましく挙げられ、なかでもジブチルケトン、及びジイソブチルケトンから選ばれる少なくとも１種であることが好ましい。
本発明で使用する活性剤には、さらにフタル酸エステルを除くエステル類を添加してもよい。
フタル酸エステルを除くエステル類としては、具体的には、酢酸エチル、酢酸プロピル、酢酸ブチル、酢酸イソブチル、酢酸ｓｅｃ−ブチル、酢酸ｔｅｒｔ−ブチル、メトキシブチルアセテート、ブチルカルビトールアセテート、シュウ酸ジブチルなどが挙げられる。これらのうち酢酸エステルが好ましく、なかでも酢酸エチル、酢酸ブチル、酢酸イソブチルから選ばれる少なくとも１種であることが好ましい。
【００３０】
本発明で用いる活性剤中のアルコール類の含有量は、６０〜９０質量％であることが好ましく、７０〜９０質量％がより好ましい。ケトン類の含有量は、１〜２０質量％であることが好ましく、５〜１５質量％がより好ましい。また、フタル酸エステルの含有量は、１〜２０質量％であることが好ましく、インキの一部の溶解が早すぎるという問題がなく、柄が流れる、あるいは歪むといったことがないことから、２〜１５質量％がより好ましく、３〜１０質量％がさらに好ましい。フタル酸エステルを除くエステル類の含有量は、０〜２０質量％であることが好ましく、０〜１５質量％がより好ましい。
【００３１】
本発明で用いる活性剤には、脂肪族炭化水素、エーテル類を含有させることもできる。
脂肪族炭化水素としては、ヘプタン、２−メチルヘキサン、３−メチルヘキサン、３−エチルペンタン、オクタン、イソオクタンなどが挙げられ、これらのうちヘプタンが好ましい。
エーテル類としては、ブチルセロソルブ、イソアミルセロソルブなどが挙げられ、このうちブチルセロソルブが好ましい。
【００３２】
また、本発明で用いる活性剤には、例えば下記の樹脂を溶剤に対して１〜２０質量％程度添加することができる。この樹脂としては、例えば、ポリ塩化ビニル、ポリ塩化ビニリデン等のハロゲン化ビニル重合体；ポリスチレンやポリスチレン誘導体等のスチレン系重合体；ポリ酢酸ビニル等のビニルエステル重合体；（メタ）アクリル酸、イタコン酸、クロトン酸、マレイン酸又はフマル酸等の不飽和カルボン酸類のエステル誘導体の重合体；同ニトリル誘導体又は同酸アミド誘導体の重合体；上記の不飽和カルボン酸類の酸アミド誘導体のＮ−メチロール誘導体及び同Ｎ−アルキルメチロールエーテル誘導体、グリシジル（メタ）アクリレート、アリルグリシジルエーテル、ビニルイソシアネート、アリルイソシアネート、２−ヒドロキシエチル−（メタ）アクリレート、２−ヒドロキシプロピル−（メタ）アクリレート、エチレングリコール−モノ（メタ）アクリレート等の単量体の、単独又は共重合体等からなる熱可塑性樹脂；ポリアミド系樹脂；ポリエステル系樹脂；フェノール系樹脂；メラミン系樹脂；尿素樹脂；エポキシ系樹脂；フタル酸ジアリル系樹脂；ケイ素樹脂；ポリウレタン系樹脂等の熱硬化性樹脂又はそれらの変性樹脂若しくは初期縮合物、或いは、天然樹脂、ロジン及びその誘導体、ニトロセルロース等のセルロース誘導体、天然又は合成ゴム、石油樹脂、セルロースアセテートブチレート（ＣＡＢ）、ニトロセルロース等のセルロース系樹脂、アルキッド樹脂等が挙げられる。
【００３３】
［被印刷物］
本発明の転写印刷方法により印刷が行われる被印刷物６としては、通常オフセット印刷法において印刷対象となるものが挙げられ、フィルム状、シート状、板状のものが好適に挙げられる。また、ブランケット５の弾性に応じて、多少の凹凸を有するものにも印刷することができ、その具体例としては、容器の蓋や携帯電話の外装材等が挙げられる。
【００３４】
［加飾成形品］
本発明はまた、上記印刷方法を用いる加飾成形品の製造方法をも提供する。
上記方法により得られる加飾成形品は、特に高い意匠性が要求される自動車内装材、建材、家具類、電気製品のハウジングなどに好適に用いられる。
【実施例】
【００３５】
次に、本発明を実施例により、さらに詳細に説明するが、本発明は、これらの例によってなんら限定されるものではない。
なお、各例で得られた加飾成形品について、以下に示す基準で評価した。
（評価方法）
（１）転写状態
活性化された絵柄を被印刷物に転写した後の絵柄の転写状態を目視で評価した。評価基準は以下のとおりである。
○  ；均一に絵柄が転写されている。
△  ；一部の絵柄が印刷されていない。
×  ；絵柄がほとんど転写されていない。
【００３６】
（２）初期密着性
被印刷物に絵柄が転写された初期状態において、シャワーにより水圧をかけた際の絵柄の状態を目視で評価した。評価基準は以下のとおりである。
○  ；水圧に対して絵柄のくずれがなく、転写された状態を維持している。
△  ；若干柄がくずれる部分が存在する。
×  ；絵柄がくずれ意匠性が損なわれる。
【００３７】
（３）ピンホール
転写時、溶剤揮発等によるピンホールが認められ、絵柄が転写されず基材が見える状態であるか否かについて目視で評価した。評価基準は以下のとおりである。
○  ；ピンホールなし。
△  ；ピンホールが若干見られたが実用上は問題ない程度である。
×  ；絵柄全体にピンホールが発生した。
【００３８】
（４）柄割れ
被印刷物に絵柄を転写した後、活性剤による印刷層の溶解の度合いの違いにより、柄に亀裂や細かく割れたような状態（柄割れ）について評価した。評価基準は以下のとおりである。
○  ；柄割れがない。
△  ；一部に柄の割れがある。
×  ；全体的に細かい柄の割れ、亀裂があり意匠再現性がない。
【００３９】
（５）柄流れ
被印刷物に絵柄を転写した後、活性剤による印刷層の溶解の度合いの違いにより、柄が基材からずれたり曲がった状態（柄流れ）について評価した。評価基準は以下のとおりである。
○  ；柄流れがない。
△  ；一部に柄のゆがみがある。
×  ；全体的に柄流れが生じ、意匠再現性がない。
【００４０】
（６）ユズ肌、表面凹凸性
被印刷物に転写し、乾燥した後の表面の平滑性を目視及び触感により評価した。評価基準は以下のとおりである。
○  ；鏡面となり、滑らかな面となっている。
△  ；一部マット状になり若干の凹凸が存在するが、実用上は問題ない程度である。
×  ；全面に凹凸がありざらつく。
【００４１】
（７）外観
被印刷物に転写し、乾燥し、透明保護層を設けた後の被印刷物に対して、意匠性を柄と伸びを考慮して目視にて評価した。評価基準は以下のとおりである。
○  ；意匠性が良好である。
△  ；意匠性に一部不具合がある。
×  ；全体的に意匠性が損なわれている。
【００４２】
製造例１（活性剤の調製）
フタル酸ジメチル５質量部、イソプロピルアルコール３０質量部、イソブタノール５５質量部及びジイソブチルケトン１０質量部を混合して活性剤１を調製した。
【００４３】
製造例２（活性剤の調製）
ブチルカルビトールアセテート６０質量部、ブチルセロソルブ２０質量部、フタル酸ジブチル１０質量部及びキシレン１０質量部を混合して活性剤２を調製した。
【００４４】
実施例１
（１）転写シートの作製
厚さ１８μｍの延伸ポリプロピレンフィルムの片面に、電動式グラビア印刷機にて、グラビアインキ〔ＤＩＣグラフィックス株式会社製、「ＧＴカラー」、ビヒクル：セルロース系樹脂（重量平均分子量：１００万）〕を用いて、塗布量０．７５ｇ／ｍ2で多色の重ね刷りにより第１絵柄層〜第４絵柄層からなる厚さ２μｍの印刷層（木目模様）を設けることにより転写シートを作製した。
なお、インキの塗布量は、インキの塗布前後の質量を測定し、その差とした。
【００４５】
（２）加飾成形品の作製
図５に示すように、上記（１）で得た転写シート１０を、印刷層２が活性剤供給ロール２４側を向くように第３圧胴２３と活性剤供給ロール２４との間に供給し、製造例１で調製した活性剤１をグラビアコート法により塗布量４ｇ／ｍ2で塗工した。常温下で１分間搬送した後、軟化した印刷層４側がブランケット胴２０に巻きつけたブランケット５の表面に接触するように転写シート１０を供給して、第１圧胴２１とブランケット胴２０との間で加圧して、軟化した印刷層４を連続的にブランケット５上に転写した。次に、被印刷物６であるＡＢＳ樹脂製シートをブランケット胴２０と第２圧胴２２との間に供給して加圧し、ブランケット５上の軟化した印刷層４を、被印刷物６であるＡＢＳ樹脂製シートに連続的に転写した。
次に、得られた被転写体を乾燥して、印刷層が転写された加飾シートを得た。
次いで、加飾シートの印刷層の表面に、透明保護層として厚さ１０μｍのアクリル系樹脂層を形成した。
なお、活性剤の塗布量は、別に２００×４００ｍｍの厚みのあるＡＢＳシートを用意して、各例と同じ条件で活性剤を塗布した際の、塗布前のシートの質量と、塗布後１０秒以内の質量とを測定し、その質量の差に基づき算出した。
上記方法にて評価した結果を第１表に示す。
【００４６】
実施例２〜４
第１表に示す活性剤とインキを使用した以外は、実施例１と同様にして転写シートを作成し、それを用いて加飾シートを得た。
上記方法にて評価した結果を第１表に示す。
【００４７】
【表１】
0005742337.tif 000002
【００４８】
インキ１：（ＤＩＣグラフィックス株式会社製、「ＧＴカラー」、ビヒクル：セルロース系樹脂、重量平均分子量：１００万）
インキ２：（ＤＩＣグラフィックス株式会社製、「ＫＬＣＦ」、ビヒクル：セルロース系樹脂、重量平均分子量：５００万）
インキ３：（ＤＩＣグラフィックス株式会社製、「ＭＡ」、ビヒクル：セルロース系樹脂、重量平均分子量：５００万）
【産業上の利用可能性】
【００４９】
本発明によれば、被印刷物上に、コンパクトな印刷装置を用いて少ない工程で多色印刷を施すことができ、かつ、印刷精度が安定したオフセット印刷が可能となる。本発明の転写印刷方法により製造された加飾成形品は、自動車内装材、建材、家具類、電気製品のハウジングなどに好適に利用することができる。
【符号の説明】
【００５０】
１：基材フィルム
２：印刷層
３：活性剤
４：軟化した印刷層
５：ブランケット
６：被印刷物
１０：転写シート
２０：ブランケット胴
２１：第１圧胴
２２：第２圧胴
２３：第３圧胴
２４：活性剤供給ロール
２５：ドクターブレード
【図１】
0005742337.tif 000003
【図２】
0005742337.tif 000004
【図３】
0005742337.tif 000005
【図４】
0005742337.tif 000006
【図５】
0005742337.tif 000007